СПОСОБ ИЗВЛЕЧЕНИЯ МЕТАЛЛОВ ИЗ ЛАТЕРИТОВЫХ РУД
METHOD OF EXTRACTING METALS FROM LATERITIC ORES

Предпосылки изобретения
Традиционные способы выщелачивания для лимонитов требуют больших затрат кислоты, поскольку по большей части никелю и кобальту сопутствуют гидрооксидные железные минералы. Такие минералы представляют собой наиболее общий вид никелевых латеритов, что делает кучное или атмосферное выщелачивание невозможным. Для того чтобы получить доступ к никелю внутри гидрооксидных решеток, требуется высокий уровень растворения железа, что приводит к большим затратам кислоты. Такое растворение также разрушает минералы, снижая устойчивость возможной кучи. До настоящего времени единственным жизнеспособным вариантом являлась обработка латеритов методом HPAL, однако такой метод является не очень эффективным при использовании низкосортных или необогащенных руд.
Краткое описание чертежей
Фиг. 1 представляет собой блок-схему процесса, предлагаемого настоящим изобретением.
Описание предпочтительных вариантов воплощения
Настоящее изобретение, представленное на фиг. 1, предлагает новый альтернативный процесс для лимонитов. В данном процессе используют равновесие сульфата железа(III) для снижения общих затрат кислоты и извлечения железа посредством разложения сульфатов железа(III) в определенных условиях. Решетка руды все еще остается разрушенной при растворении трехвалентного железа, однако легко образующийся сульфат железа(III) разлагается на оксид, регенерирующий кислоту, используемую для воздействия на другие элементы. Данный процесс разделен на три стадии: (i) сульфатирование; (ii) селективный пиролиз и (iii) селективное растворение.
Во время стадии сульфатирования руду обрабатывают всем объемом серной кислоты без какой-либо сушки. Для ускорения процесса сульфатирования используют природную влагу руды. При необходимости может быть осуществлена стадия сушки. Данную стадию делят на два этапа: (i) первый этап включает дозирование серной кислоты, a (ii) второй этап включает смещение равновесия. На первом этапе, как следует из названия, просто дозируют необходимое для обработки руды количество кислоты. На данном этапе происходит следующая реакция с трехвалентным железом:
2
3
2
4
4
3
2
FeO+6HSO → 2Fe(HSO)+3НО (1)
Второй этап смещения равновесия необходим для смещения реакции сульфатирования в сторону сульфата железа(III). Известно, что данному процессу способствует повышенная температура. По этой причине материал подвергают термической обработке при температуре от 50 до 400°С, предпочтительно от 150 до 250°С. Данный процесс включает следующую реакцию.
4
3
2
3
2
4
3
2
2Fe(HSO)+FeO → 2Fe(SO)+3НО (2)
Количество серной кислоты, дозируемой на втором этапе, должно быть достаточным для разрушения минеральных решеток и обнажения целевых элементов, таких как никель и кобальт. Количество кислоты должно составлять от 10 до 600 кг на тонну руды, предпочтительно от 50 до 300 кг/т.
3
Вторая стадия представляет собой селективный пиролиз. Для разложения сульфата железа(III) на триоксид серы и гематит вновь используют повышенную температуру. Вновь сформировавшийся SOлегко воздействует на другие элементы, такие как никель. Температура, необходимая на данной стадии, составляет от 400 до 1000°С, предпочтительно от 500 до 700°С.
2
4
3
2
3
3
Fe(SO) → FeO+3SO (3)
3
4
NiO+SO → NiO (4)
Суммарная реакция является следующей:
2
4
3
2
3
4
Fe(SO)+3NiO → FeO+3NiSO (5)
После разложения сульфата железа(III) на гематит и извлечения целевых металлов из решетки руды осуществляют третью стадию, т.е. селективное растворение, переносящее никель, кобальт и другие элементы в раствор, обеспечивая сохранение железа в виде оксида. Стадию растворения осуществляют при температуре от 15 до 100°С, предпочтительно от 25 до 90°С, при диапазоне рН от 1 до 5, предпочтительно от 1,5 до 4. Пульпа легко фильтруется, поскольку большая часть твердых веществ представляет собой оксиды, а не гидроксиды.
Перед использованием в способе согласно настоящему изобретению размер фракций руды должен составлять менее 2", предпочтительно менее 0,5 мм. Единственной причиной этого является желание избежать проблем с перемешиванием во время стадии растворения. Способ согласно настоящему изобретению достаточно гибкий для получения низкосортных руд, поскольку все необходимое оборудование имеет низкую капиталоемкость и требует небольших эксплуатационных расходов. Получаемый PLS (насыщенный выщелачивающий раствор) почти не содержит железа, что чрезвычайно облегчает последующий выбор.
Пример 1
Состав никелевой латеритовой руды:
Руду измельчают таким образом, чтобы ее частицы на 100% проходили через 0,5 мм ячейки. Образец сушат в течение 2 часов при температуре 110°С, а затем отвешивают 400 г упомянутой руды.
Упомянутый образец загружают в металлический реактор и к нему медленно добавляют 120 г 98% серной кислоты при механическом перемешивании, чтобы избежать образования агломератов. Сульфатированную массу переносят в циркониевый тигель, помещают в нагреватель и нагревают со скоростью 100°С в час до тех пор, пока температура не достигнет 700°С.
Через 2 часа предварительной термической обработки массу охлаждают и погружают в раствор, рН которого составляет от 2,5 до 4,0, Eh<600 mV, при температуре от 85°С до 95°С на 3 часа. После этого раствор фильтруют, остаток промывают, сушат и анализируют на представляющие интерес элементы. Результат извлечения составляет 71,8% кобальта, 84% никеля и 12,5% железа от первоначальных количеств, содержащихся в латеритовой руде.
Пример 2
Состав никелевой латеритовой руды:
После повторения описанной в примере 1 методики результат извлечения составляет 79,6% кобальта, 81,7% никеля и 6,4% железа от первоначальных количеств, содержащихся в латеритовой руде.
Пример 3
Состав никелевой латеритовой руды:
Руду измельчают таким образом, чтобы ее частицы на 100% проходили через 0,5 мм ячейки. Образец сушат в течение 2 часов при температуре 110ºС, а затем отвешивают 400 г упомянутой руды.
Упомянутый образец загружают в металлический реактор и к нему медленно добавляют 160 г 98% серной кислоты при механическом перемешивании, чтобы избежать образования агломератов. Сульфатированную массу переносят в циркониевый тигель, помещают в нагреватель и нагревают со скоростью 100ºС в час до тех пор, пока температура не достигнет 700ºС.
Через 4 часа предварительной термической обработки массу охлаждают и погружают в раствор, рН которого составляет от 1,8 до 3,0, Eh<450 mV, при температуре от 85°С до 95°С на 3 часа. После этого раствор фильтруют, остаток промывают, сушат и анализируют на представляющие интерес элементы. Результат извлечения составляет 92,8% кобальта, 87,8% никеля и 4,5% железа от первоначальных количеств, содержащихся в латеритовой руде.
УНИКАЛЬНЫЕ ОТЛИЧИТЕЛЬНЫЕ ПРИЗНАКИ:
- повышенный уровень извлечения ценных металлов, таких как никель и кобальт;
- улучшенная эксплуатация месторождения;
- уменьшение расхода кислоты;
- уменьшение расхода нейтрализующего агента;
- улучшенное осаждение пульпы;
- уменьшение расхода флокулянтов;
- отсутствие необходимости отделения сапролита/лимонита.